СПОСОБ ПОЛУЧЕНИЯ БЕССВИНЦОВОЙ ПЬЕЗОКЕРАМИКИ С ИСПОЛЬЗОВАНИЕМ 3D-ПЕЧАТИ

0.825
0.175
0.10
0.90
3
2
2
Способ получения бессвинцовой пьезокерамики на основе титанатов, включающий этапы смешивания исходных порошков со связующим и применение 3D-печати, с последующим спеканием, нанесением электродов и поляризацией, отличающийся тем, что порошки титаната бария, цирконата бария и титаната кальция смешиваются в пропорциях, эквимолярных конечному составу, соответствующему формуле (BaCa)(ZrTi)O, вместе со связующим для формирования суспензии, так что доля порошка в суспензии составляет от 45 об.%; суспензию загружают в устройство для 3D-печати, где осуществляется послойное светоотверждаемое формование при мощности светодиодной лампы от 300 мДж/см с длительностью засветки для базовых слоев от 120 с, для последующих - 20 с, при этом скорость подъема платформы устанавливают на значении 2 мм/с, а скорость разравнивания слоя ракелем от 8 мм/с с обеспечением толщины слоя 50 мкм; далее полученные «green-модели» подвергают обработке УФ-излучением мощностью 200 мДж/см в течение 10 мин, после чего помещают в печь, где производят выжигание связующего при температуре 300°С на воздухе, а время выдержки 24 ч, при этом реакционное спекание проводят при температуре 1400°С в воздушной атмосфере, время выдержки в течение 5 часов.